"下記化学式1で表される有機光電子素子用化合物:前記化学式1中、X1およびX2は、互いに同一または異なるものであって、-N-または-CR-であり、前記Rは、前記のうちのいずれか一つとシグマ結合を形成してもよく;水素、重水素、置換もしくは非置換のC1~C20のアルキル基、置換もしくは非置換のC6~C30のアリール基、置換もしくは非置換のC3~C30のヘテロアリール基、またはこれらの組み合わせであり、R1およびR2は、互いに同一または異なるものであって、それぞれ独立して、水素、重水素、置換もしくは非置換のC1~C20のアルキル基、置換もしくは非置換のC6~C30のアリール基、置換もしくは非置換のC3~C30のヘテロアリール基、またはこれらの組み合わせであり、Ar1~Ar3は、互いに同一または異なるものであって、それぞれ独立して、置換もしくは非置換のC6~C30のアリール基;または置換もしくは非置換のC3~C30のヘテロアリール基であり、L1~L3は、互いに同一または異なるものであって、それぞれ独立して、単結合、置換もしくは非置換のC2~C6のアルケニル基、置換もしくは非置換のC2~C6のアルキニル基、置換もしくは非置換のC6~C30のアリーレン基、置換もしくは非置換のC3~C30のヘテロアリーレン基、またはこれらの組み合わせであり、n、mまたはoは、互いに同一または異なるものであって、それぞれ独立して、0または1である。前記有機光電子素子用化合物は、下記化学式2で表される、請求項1に記載の有機光電子素子用化合物:前記化学式2中、X1は、-N-または-CR-であり、前記Rは、水素、重水素、置換もしくは非置換のC1~C20のアルキル基、置換もしくは非置換のC6~C30のアリール基、置換もしくは非置換のC3~C30のヘテロアリール基、またはこれらの組み合わせであり、R1およびR2は、互いに同一または異なるものであって、それぞれ独立して、水素、重水素、置換もしくは非置換のC1~C20のアルキル基、置換もしくは非置換のC6~C30のアリール基、置換もしくは非置換のC3~C30のヘテロアリール基、またはこれらの組み合わせであり、Ar1~Ar3は、互いに同一または異なるものであって、それぞれ独立して、置換もしくは非置換のC6~C30のアリール基;または置換もしくは非置換のC3~C30のヘテロアリール基であり、L1~L3は、互いに同一または異なるものであって、それぞれ独立して、単結合、置換もしくは非置換のC2~C6のアルケニル基、置換もしくは非置換のC2~C6のアルキニル基、置換もしくは非置換のC6~C30のアリーレン基、置換もしくは非置換のC3~C30のヘテロアリーレン基、またはこれらの組み合わせであり、n、mまたはoは、互いに同一または異なるものであって、それぞれ独立して、0または1である。前記X1は、Nである、請求項2に記載の有機光電子素子用化合物。前記Ar1またはAr2のうちの少なくとも一つは、置換または非置換のC3~C30のヘテロアリール基である、請求項2に記載の有機光電子素子用化合物。前記Ar1は、置換または非置換のC3~C30のヘテロアリール基であり、前記Ar2およびAr3は、置換または非置換のC6~C30のアリール基である、請求項2に記載の有機光電子素子用化合物。前記Ar2は、置換または非置換のC3~C30のヘテロアリール基であり、前記Ar1およびAr3は、置換または非置換のC6~C30のアリール基である、請求項2に記載の有機光電子素子用化合物。前記置換または非置換のC3~C30のヘテロアリール基は、置換もしくは非置換のイミダゾリル基、置換もしくは非置換のトリアゾリル基、置換もしくは非置換のテトラゾリル基、置換もしくは非置換のカルバゾリル基、置換もしくは非置換のオキサジアゾリル基、置換もしくは非置換のオキサトリアゾリル基、置換もしくは非置換のチアトリアゾリル基、置換もしくは非置換のベンズイミダゾリル基、置換もしくは非置換のベンゾトリアゾリル基、置換もしくは非置換のピリジニル基、置換もしくは非置換のピリミジニル基、置換もしくは非置換のトリアジニル基、置換もしくは非置換のピラジニル基、置換もしくは非置換のピリダジニル基、置換もしくは非置換のプリニル基、置換もしくは非置換のキノリニル基、置換もしくは非置換のイソキノリニル基、置換もしくは非置換のフタラジニル基、置換もしくは非置換のナフピリジニル基、置換もしくは非置換のキノキサリニル基、置換もしくは非置換のキノゾリニル基、置換もしくは非置換のアクリジニル基、置換もしくは非置換のフェナントロリニル基、置換もしくは非置換のフェナジニル基、またはこれらの組み合わせである、請求項2に記載の有機光電子素子用化合物。前記置換または非置換のC6~C30のアリール基は、置換もしくは非置換のフェニル基、置換もしくは非置換のナフチル基、置換もしくは非置換のトリフェニレニル基、置換もしくは非置換のフルオレニル基、置換もしくは非置換のスピロフルオレニル基、置換もしくは非置換のビフェニル基、置換もしくは非置換のテルフェニル基、置換もしくは非置換のピレニル基、置換もしくは非置換のペリレニル基、置換もしくは非置換のフェナントレニル基、置換もしくは非置換のアントラセニル基、またはこれらの組み合わせである、請求項2に記載の有機光電子素子用化合物。下記化学式A1~A126のいずれか一つで表される、有機光電子素子用化合物。下記化学式B1~B125のいずれか一つで表される、有機光電子素子用化合物。下記化学式C1~C127のいずれか一つで表される、有機光電子素子用化合物。前記有機光電子素子は、有機光電素子、有機発光ダイオード、有機太陽電池、有機トランジスタ、有機感光体ドラムおよび有機メモリ素子からなる群より選択される、請求項1~11項のいずれか一項に記載の有機光電子素子用化合物。陽極、陰極、および前記陽極と陰極との間に配置される少なくとも一層の有機薄膜層を含む有機発光ダイオードにおいて、前記有機薄膜層のうちの少なくとも一層は、請求項1~11のいずれか一項に記載の有機光電子素子用化合物を含む、有機発光ダイオード。前記有機薄膜層は、発光層、正孔輸送層HTL、正孔注入層HIL、電子輸送層ETL、電子注入層EIL、正孔阻止層およびこれらの組み合わせからなる群より選択される、請求項13に記載の有機発光ダイオード。前記有機光電子素子用化合物は、電子輸送層ETLまたは電子注入層EIL内に含まれる、請求項13に記載の有機発光ダイオード。前記有機光電子素子用化合物は、発光層内に含まれる、請求項13に記載の有機発光ダイオード。前記有機光電子素子用化合物は、発光層内に燐光または蛍光ホスト材料として使用される、請求項13に記載の有機発光ダイオード。前記有機光電子素子用化合物は、発光層内に蛍光青色ドーパント材料として使用される、請求項13に記載の有機発光ダイオード。請求項13に記載の有機発光ダイオードを含む、表示装置。本発明の例示的な実施形態は、発光、または電子注入および輸送の役割を果たすことができ、適切なドーパントと共に発光ホストとしての役割を果たすことができる有機光電子素子用化合物を提供する。また、本発明の他の実施形態は、寿命、効率、駆動電圧、電気化学的安定性および熱的安定性に優れた有機発光ダイオードを提供する。本発明の一実施形態よれば、下記化学式1で表される有機光電子素子用化合物が提供される。前記化学式1中、X1およびX2は、互いに同一または異なるものであって、-N-または-CR-であり、前記Rは、前記のうちのいずれか一つとシグマ結合を形成してもよく;水素、重水素、置換もしくは非置換のC1~C20のアルキル基、置換もしくは非置換のC6~C30のアリール基、置換もしくは非置換のC3~C30のヘテロアリール基、またはこれらの組み合わせであり、R1およびR2は、互いに同一または異なるものであって、それぞれ独立して、水素、重水素、置換もしくは非置換のC1~C20のアルキル基、置換もしくは非置換のC6~C30のアリール基、置換もしくは非置換のC3~C30のヘテロアリール基、またはこれらの組み合わせであり、Ar1~Ar3は、互いに同一または異なるものであって、それぞれ独立して、置換もしくは非置換のC6~C30のアリール基;または置換もしくは非置換のC3~C30のヘテロアリール基であり、L1~L3は、互いに同一または異なるものであって、それぞれ独立して、単結合、置換もしくは非置換のC2~C6のアルケニル基、置換もしくは非置換のC2~C6のアルキニル基、置換もしくは非置換のC6~C30のアリーレン基、置換もしくは非置換のC3~C30のヘテロアリーレン基、またはこれらの組み合わせであり、n、mまたはoは、互いに同一または異なるものであって、それぞれ独立して、0または1である。前記有機光電子素子用化合物は、下記化学式2で表されてもよい。前記化学式2中、X1は、-N-または-CR-であり、前記Rは、水素、重水素、置換もしくは非置換のC1~C20のアルキル基、置換もしくは非置換のC6~C30のアリール基、置換もしくは非置換のC3~C30のヘテロアリール基またはこれらの組み合わせであり、R1およびR2は、互いに同一または異なるものであって、それぞれ独立して、水素、重水素、置換もしくは非置換のC1~C20のアルキル基、置換もしくは非置換のC6~C30のアリール基、置換もしくは非置換のC3~C30のヘテロアリール基またはこれらの組み合わせであり、Ar1~Ar3は、互いに同一または異なるものであって、それぞれ独立して、置換もしくは非置換のC6~C30のアリール基;または置換もしくは非置換のC3~C30のヘテロアリール基であり、L1~L3は、互いに同一または異なるものであって、それぞれ独立して、単結合、置換もしくは非置換のC2~C6のアルケニル基、置換もしくは非置換のC2~C6のアルキニル基、置換もしくは非置換のC6~C30のアリーレン基、置換もしくは非置換のC3~C30のヘテロアリーレン基、またはこれらの組み合わせであり、n、mまたはoは、互いに同一または異なるものであって、それぞれ独立して、0または1である。前記X1は、Nであってもよい。前記Ar1またはAr2のうちの少なくとも一つは、置換または非置換のC3~C30のヘテロアリール基であってもよい。前記Ar1は、置換または非置換のC3~C30のヘテロアリール基であり、前記Ar2およびAr3は、置換または非置換のC6~C30のアリール基であってもよい。前記Ar2は、置換または非置換のC3~C30のヘテロアリール基であり、前記Ar1およびAr3は、置換または非置換のC6~C30のアリール基であってもよい。前記置換または非置換のC3~C30のヘテロアリール基は、置換もしくは非置換のイミダゾリル基、置換もしくは非置換のトリアゾリル基、置換もしくは非置換のテトラゾリル基、置換もしくは非置換のカルバゾリル基、置換もしくは非置換のオキサジアゾリル基、置換もしくは非置換のオキサトリアゾリル基、置換もしくは非置換のチアトリアゾリル基、置換もしくは非置換のベンズイミダゾリル基、置換もしくは非置換のベンゾトリアゾリル基、置換もしくは非置換のピリジニル基、置換もしくは非置換のピリミジニル基、置換もしくは非置換のトリアジニル基、置換もしくは非置換のピラジニル基、置換もしくは非置換のピリダジニル基、置換もしくは非置換のプリニル基、置換もしくは非置換のキノリニル基、置換もしくは非置換のイソキノリニル基、置換もしくは非置換のフタラジニル基、置換もしくは非置換のナフピリジニル基、置換もしくは非置換のキノキサリニル基、置換もしくは非置換のキノゾリニル基、置換もしくは非置換のアクリジニル基、置換もしくは非置換のフェナントロリニル基、置換もしくは非置換のフェナジニル基、またはこれらの組み合わせであってもよい。前記置換または非置換のC6~C30のアリール基は、置換もしくは非置換のフェニル基、置換もしくは非置換のナフチル基、置換もしくは非置換のトリフェニレニル基、置換もしくは非置換のフルオレニル基、置換もしくは非置換のスピロフルオレニル基、置換もしくは非置換のビフェニル基、置換もしくは非置換のテルフェニル基、置換もしくは非置換のピレニル基、置換もしくは非置換のペリレニル基、置換もしくは非置換のフェナントレニル基、置換もしくは非置換のアントラセニル基、またはこれらの組み合わせであってもよい。前記有機光電子素子用化合物は、下記化学式A1~A126のいずれか一つで表されてもよい。前記有機光電子素子用化合物は、下記化学式B1~B125のいずれか一つで表されてもよい。前記有機光電子素子用化合物は、下記化学式C1~C127のいずれか一つで表されてもよい。前記有機光電子素子は、有機光電素子、有機発光ダイオード、有機太陽電池、有機トランジスタ、有機感光体ドラムおよび有機メモリ素子からなる群より選択されてもよい。本発明の他の一実施形態によれば、陽極、陰極、および前記陽極と陰極との間に配置される少なくとも一層の有機薄膜層を含む有機発光ダイオードが提供され、前記有機薄膜層のうちの少なくとも一層が前述した有機光電子素子用化合物を含む有機発光ダイオードが提供される。前記有機薄膜層は、発光層、正孔輸送層HTL、正孔注入層HIL、電子輸送層ETL、電子注入層EIL、正孔阻止層およびこれらの組み合わせからなる群より選択されてもよい。前記有機光電子素子用化合物は、電子輸送層ETLまたは電子注入層EIL内に含まれてもよい。前記有機光電子素子用化合物は、発光層内に含まれてもよい。前記有機光電子素子用化合物は、発光層内に燐光または蛍光ホスト材料として使用されてもよい。前記有機光電子素子用化合物は、発光層内に蛍光青色ドーパント材料として使用されてもよい。本発明のさらに他の一実施形態によれば、前述した有機発光素子を含む表示装置が提供される。本発明によれば、優れた電気化学的および熱的安定性により寿命特性に優れ、低い駆動電圧でも高い発光効率を有する有機光電子素子を提供することができる。以下、本発明の例示的な実施形態を詳しく説明する。但し、これらの実施形態は単なる例示であり、これらによって本発明が制限されず、後述する特許請求の範囲の範疇のみによって定義される。本明細書でいう置換の用語は、別途の定義がない限り、C1~C30のアルキル基、C1~C10のアルキルシリル基、C3~C30のシクロアルキル基、C6~C30のアリール基、C1~C10のアルコキシ基、フルオロ基、トリフルオロメチル基などのC1~C10のトリフルオロアルキル基、またはシアノ基で置換されたものを意味する。本明細書でいうヘテロの用語は、別途の定義がない限り、一つの官能基内にN、O、SおよびPからなる群より選択されるヘテロ原子を1~3個含有し、残りは炭素であるものを意味する。本明細書でいうこれらの組み合わせの用語は、別途の定義がない限り、二つ以上の置換基が連結基で結合されたもの、二つ以上の置換基が縮合したものを意味する。本明細書でいうアルキルalkyl基の用語は、別途の定義がない限り、脂肪族炭化水素基を意味する。アルキル基は、二重結合または三重結合を含まない飽和アルキルsaturatedalkyl基であってもよい。アルキル基は、少なくとも一つのアルケニル基またはアルキニル基を含む不飽和アルキルunsaturatedalkyl基であってもよい。飽和または不飽和に関係なく、アルキル基は、分枝型、直鎖型または環状であってもよい。アルキル基は、C1~C20のアルキル基であってもよい。アルキル基は、C1~C10の中級アルキル基であってもよい。アルキル基は、C1~C6の低級アルキル基であってもよい。例えば、C1~C4のアルキル基は、アルキル鎖に1~4個の炭素原子が存在し、すなわち、当該アルキル鎖は、メチル、エチル、プロピル、イソ-プロピル、n-ブチル、イソ-ブチル、sec-ブチルおよびt-ブチルからなる群より選択されるものを意味する。例として、アルキル基は、メチル基、エチル基、プロピル基、イソプロピル基、ブチル基、イソブチル基、t-ブチル基、ペンチル基、ヘキシル基、エテニル基、プロフェニル基、ブテニル基、シクロプロピル基、シクロブチル基、シクロペンチル基、シクロヘキシル基などであってもよい。用語芳香族基は、環状である官能基のすべての元素がp-オービタルを有しており、これらp-オービタルが共役conjugationを形成している官能基を意味する。具体的な例としてアリール基とヘテロアリール基が挙げられる。用語アリールaryl基は、単環または融合した多員環つまり、炭素原子の隣接した対を分けて有する環官能基を含む。用語ヘテロアリールheteroaryl基は、アリール基内にN、O、SおよびPからなる群より選択されるヘテロ原子を1~3個含有し、残りは炭素であるものを意味する。用語スピロspiro構造は、一つの炭素を接続点で有している環構造を意味する。また、スピロ構造は、スピロ構造を含む化合物またはスピロ構造を含む置換基でも使用され得る。本発明の一実施形態によれば、下記化学式1で表される有機光電子素子用化合物が提供される。前記化学式1中、X1およびX2は、互いに同一または異なるものであって、-N-または-CR-であり、前記Rは、前記のうちのいずれか一つとシグマ結合を形成してもよく;水素、重水素、置換もしくは非置換のC1~C20のアルキル基、置換もしくは非置換のC6~C30のアリール基、置換もしくは非置換のC3~C30のヘテロアリール基、またはこれらの組み合わせであり、R1およびR2は、互いに同一または異なるものであって、それぞれ独立して、水素、重水素、置換もしくは非置換のC1~C20のアルキル基、置換もしくは非置換のC6~C30のアリール基、置換もしくは非置換のC3~C30のヘテロアリール基、またはこれらの組み合わせであり、Ar1~Ar3は、互いに同一または異なるものであって、それぞれ独立して、置換もしくは非置換のC6~C30のアリール基;または置換もしくは非置換のC3~C30のヘテロアリール基であり、L1~L3は、互いに同一または異なるものであって、それぞれ独立して、単結合、置換もしくは非置換のC2~C6のアルケニル基、置換もしくは非置換のC2~C6のアルキニル基、置換もしくは非置換のC6~C30のアリーレン基、置換もしくは非置換のC3~C30のヘテロアリーレン基、またはこれらの組み合わせであり、n、mまたはoは、互いに同一または異なるものであって、それぞれ独立して、0または1である。前記化学式1で表される本発明の一実施形態による有機光電子素子用化合物は、窒素原子を選択的に含むことができる融合した多員環形態のコアに置換もしくは非置換のアリール基または置換もしくは非置換のヘテロアリール基を3個含む構造である。前記化学式1で表される化合物の一例として、下記化学式2の構造が挙げられる。前記化学式2中、X1は、-N-または-CR-であり、前記Rは、水素、重水素、置換もしくは非置換のC1~C20のアルキル基、置換もしくは非置換のC6~C30のアリール基、置換もしくは非置換のC3~C30のヘテロアリール基、またはこれらの組み合わせであり、R1およびR2は、互いに同一または異なるものであって、それぞれ独立して、水素、重水素、置換もしくは非置換のC1~C20のアルキル基、置換もしくは非置換のC6~C30のアリール基、置換もしくは非置換のC3~C30のヘテロアリール基、またはこれらの組み合わせであり、Ar1~Ar3は、互いに同一または異なるものであって、それぞれ独立して、置換もしくは非置換のC6~C30のアリール基;または置換もしくは非置換のC3~C30のヘテロアリール基であり、L1~L3は、互いに同一または異なるものであって、それぞれ独立して、単結合、置換もしくは非置換のC2~C6のアルケニル基、置換もしくは非置換のC2~C6のアルキニル基、置換もしくは非置換のC6~C30のアリーレン基、置換もしくは非置換のC3~C30のヘテロアリーレン基、またはこれらの組み合わせであり、n、mまたはoは、互いに同一または異なるものであって、それぞれ独立して、0または1である。前記化学式2で表される構造は、合成が容易である長所があり、非対称構造であるため、素子内において容易に結晶化することを防止し、バルクなコアにより、高い熱安定性を有する長所がある。前記融合環コアは、窒素原子を少なくとも一つ含むことができ、具体的には二つを含むことができ、より具体的には一つを含むことができる。すなわち、前記X1は、Nであってもよい。前記化合物は、電子特性に優れたコア構造に適切な置換基を導入して全体化合物の特性を調節することができる。前記有機光電子素子用化合物は、コア部分とコア部分に置換された置換基に多様な他の置換基を導入することによって、多様なエネルギーバンドギャップを有する化合物を合成することができる。したがって、前記化合物は、電子注入層EIL、伝達層、または発光層としても利用が可能である。前記化合物の置換基に応じて適切なエネルギー準位を有する化合物を有機光電素子に使用することによって、電子伝達能力が強化されて効率および駆動電圧の面で優れた効果を奏し、電気化学的および熱的安定性に優れて有機光電素子の駆動時、寿命特性を向上させることができる。前記電子特性とは、LUMO準位に応じて電導特性を有し、陰極で形成された電子の発光層への注入および発光層での移動を容易にする特性である。これに対して、正孔特性とは、HOMO準位に応じて電導特性を有し、陽極で形成された正孔の発光層への注入および発光層での移動を容易にする特性である。前記Ar1~Ar3は、互いに同一または異なるものであって、それぞれ独立して、置換もしくは非置換のC6~C30のアリール基;または置換もしくは非置換のC3~C30のヘテロアリール基であってもよい。前記置換基の適切な組み合わせにより非対称バイポーラbipolar特性の構造を製造することができ、前記非対称バイポーラ特性の構造は、電子伝達能力を向上させてこれを利用した素子の発光効率と性能向上を期待することができる。前記置換または非置換のC3~C30のヘテロアリール基は、例えば、置換もしくは非置換のイミダゾリル基、置換もしくは非置換のトリアゾリル基、置換もしくは非置換のテトラゾリル基、置換もしくは非置換のカルバゾリル基、置換もしくは非置換のオキサジアゾリル基、置換もしくは非置換のオキサトリアゾリル基、置換もしくは非置換のチアトリアゾリル基、置換もしくは非置換のベンズイミダゾリル基、置換もしくは非置換のベンゾトリアゾリル基、置換もしくは非置換のピリジニル基、置換もしくは非置換のピリミジニル基、置換もしくは非置換のトリアジニル基、置換もしくは非置換のピラジニル基、置換もしくは非置換のピリダジニル基、置換もしくは非置換のプリニル基、置換もしくは非置換のキノリニル基、置換もしくは非置換のイソキノリニル基、置換もしくは非置換のフタラジニル基、置換もしくは非置換のナフピリジニル基、置換もしくは非置換のキノキサリニル基、置換もしくは非置換のキノゾリニル基、置換もしくは非置換のアクリジニル基、置換もしくは非置換のフェナントロリニル基、置換もしくは非置換のフェナジニル基、または、これらの組み合わせなどが挙げられる。前記置換または非置換のC6~C30のアリール基は、例えば、置換もしくは非置換のフェニル基、置換もしくは非置換のナフチル基、置換もしくは非置換のトリフェニレニル基、置換もしくは非置換のフルオレニル基、置換もしくは非置換のスピロフルオレニル基、置換もしくは非置換のビフェニル基、置換もしくは非置換のテルフェニル基、置換もしくは非置換のピレニル基、置換もしくは非置換のペリレニル基、置換もしくは非置換のフェナントレニル基、置換もしくは非置換のアントラセニル基、または、これらの組み合わせなどが挙げられる。前記Ar1またはAr2のうちの少なくとも一つは、置換または非置換のC3~C30のヘテロアリール基であってもよい。このような構造において、一般的なヘテロアリール基が有する電子特性により全体化合物の電子特性がより強化され得る。また、前記Ar1は、置換または非置換のC3~C30のヘテロアリール基であり、前記Ar2およびAr3は、置換または非置換のC6~C30のアリール基であってもよい。このような構造において、分子極性を調節して電子注入および伝達能力を向上させることができる長所がある。また、前記Ar2は、置換または非置換のC3~C30のヘテロアリール基であり、前記Ar1およびAr3は、置換または非置換のC6~C30のアリール基であってもよい。このような構造において、分子極性を偏極化させることによって電子注入および伝達能力を向上させることができる長所がある。前記置換基の適切な組み合わせにより、熱的安定性または酸化に対する抵抗性に優れた構造の化合物を製造することができる。前記L1~L3は、同一または異なるものであって、それぞれ独立して、より具体的に、置換または非置換のエテニレン、置換または非置換のエチニレン、置換または非置換のフェニレン、置換または非置換のビフェニレン、置換または非置換のナフタレン、置換または非置換のピリジニレン、置換または非置換のピリミジニレン、置換または非置換のトリアジニレンなどが挙げられる。前記置換基は、π結合が存在するため、化合物全体のπ共役長π-conjugationlengthを調節して三重項エネルギーバンドギャップを大きくすることによって、燐光ホストとして有機光電素子の発光層に非常に有用に適用され得る。ただし、前記n、mまたはoは、それぞれ独立して、0になり得るため、前記L1~L3のような連結基が存在しなくてもよい。前記R1およびR2は、互いに同一または異なるものであって、それぞれ独立して、水素、重水素、置換もしくは非置換のC1~C20のアルキル基、置換もしくは非置換のC6~C30のアリール基、置換もしくは非置換のC3~C30のヘテロアリール基、またはこれらの組み合わせであってもよい。このような置換基の調節により、全体化合物の構造をバルクに製造することができ、結晶化度を低下させることができる。全体化合物の結晶化度が低下されると、有機光電素子の寿命が延長され得る。前記有機光電子素子用化合物は、下記化学式A1~A126で表されるものを使用することができる。しかし、本発明は下記化合物に限定されない。また、前記有機光電子素子用化合物は、下記化学式B1~B125のいずれか一つで表されてもよい。しかし、本発明は下記化合物に限定されない。また、前記有機光電子素子用化合物は、下記化学式C1~C127のいずれか一つで表されてもよい。しかし、本発明は下記化合物に限定されない。前記のような化合物を含む有機光電子素子用化合物は、ガラス転移温度が150°C以上であり、熱分解温度が400°C以上であって、熱的安定性に優れている。これによって、高効率の有機光電子素子が実現可能である。前記のような化合物を含む有機光電子素子用化合物は、発光、または電子注入および/または輸送の役割を果たすことができ、適切なドーパントと共に発光ホストとしての役割も果たすことができる。つまり、前記有機光電子素子用化合物は、燐光または蛍光のホスト材料、青色の発光ドーパント材料、または電子輸送材料として使用され得る。本発明の一実施形態による有機光電子素子用化合物は、有機薄膜層に使用されて有機光電子素子の寿命特性、効率特性、電気化学的安定性および熱的安定性を向上させ、駆動電圧を低下させることができる。これによって、本発明の一実施形態は、前記有機光電子素子用化合物を含む有機光電子素子を提供する。この際、前記有機光電子素子は、有機光電素子、有機発光ダイオード、有機太陽電池、有機トランジスタ、有機感光体ドラム、有機メモリ素子などを意味する。特に、有機太陽電池の場合には、本発明の一実施形態による有機光電子素子用化合物は、電極や電極バッファー層に含まれ、これによって量子効率を増加することができる。有機トランジスタの場合には、ゲート、ソース-ドレイン電極などで電極物質として使用され得る。以下、有機発光ダイオードについて具体的に説明する。本発明の他の実施形態は、陽極、陰極、および前記陽極と陰極との間に配置される少なくとも一層の有機薄膜層を含む有機発光ダイオードを提供する。前記有機薄膜層のうちの少なくとも一層は、本発明の一実施形態による有機光電子素子用化合物を含む有機発光ダイオードを提供する。前記有機光電子素子用化合物を含むことができる有機薄膜層としては、発光層、正孔輸送層HTL、正孔注入層HIL、電子輸送層ETL、電子注入層EIL、正孔阻止層およびこれらの組み合わせからなる群より選択される層を含むことができ、このうち少なくとも一層は、本発明による有機光電子素子用化合物を含む。特に、電子輸送層ETLまたは電子注入層EILに本発明の一実施形態による有機光電子素子用化合物を含むことができる。また、前記有機光電子素子用化合物が発光層内に含まれる場合、前記有機光電子素子用化合物は燐光または蛍光ホストとして含まれ得、特に、蛍光青色ドーパント材料として含まれ得る。図1~図5は、本発明の多様な実施形態による有機光電子素子用化合物を含む有機発光ダイオードの断面図である。図1~図5を参照すれば、本発明の多様な実施形態による有機光電素子100、200、300、400、500は、陽極120、陰極110、およびこの陽極と陰極との間に配置された少なくとも一層の有機薄膜層105を含む構造を有する。前記陽極120は、陽極物質を含み、この陽極物質としては、通常有機薄膜層へ正孔注入が円滑に行われるように仕事関数が大きい物質が好ましい。前記陽極物質の具体的な例としては、ニッケル、白金、バナジウム、クロム、銅、亜鉛、金のような金属またはこれらの合金が挙げられ、亜鉛酸化物、インジウム酸化物、インジウムスズ酸化物ITO、インジウム亜鉛酸化物IZOのような金属酸化物が挙げられ、ZnOとAlまたはSnO2とSbのような金属と酸化物の組み合わせが挙げられ、ポリ3-メチルチオフェン、ポリ[3,4-エチレン-1,2-ジオキシチオフェン]polyehtylenedioxythiophene:PEDT、ポリピロールおよびポリアニリンのような伝導性高分子などが挙げられるが、これらに限定されない。好ましくは、前記陽極としてITOindiumtinoxideを含む透明電極を使用することができる。前記陰極110は、陰極物質を含み、この陰極物質としては、通常有機薄膜層へ電子注入が容易に行われるように仕事関数が小さい物質であることが好ましい。陰極物質の具体的な例としては、マグネシウム、カルシウム、ナトリウム、カリウム、チタニウム、インジウム、イットリウム、リチウム、ガドリニウム、アルミニウム、銀、スズ、鉛、セシウム、バリウムなどのような金属またはこれらの合金が挙げられ、LiF/Al、LiO2/Al、LiF/Ca、LiF/AlおよびBaF2/Caのような多層構造物質などが挙げられるが、これらに限定されない。好ましくは、前記陰極としてアルミニウムなどのような金属電極を使用することができる。まず、図1を参照すれば、図1は、有機薄膜層105として発光層130のみが存在する有機光電素子100を示した図面であり、前記有機薄膜層105は、発光層130のみで存在してもよい。図2を参照すれば、図2は、有機薄膜層105として電子輸送層ETLを含む発光層230と正孔輸送層HTL140が存在する2層型有機光電素子200を示した図面であり、図2に示されているように、有機薄膜層105は、発光層230および正孔輸送層HTL140を含む2層型であってもよい。この場合、発光層130は電子輸送層ETLの機能を果たし、正孔輸送層HTL140はITOのような透明電極との接合性および正孔輸送性を向上させる機能を果たす。図3を参照すれば、図3は、有機薄膜層105として電子輸送層ETL150、発光層130および正孔輸送層HTL140が存在する3層型有機光電素子300を示した図面であり、前記有機薄膜層105で発光層130は独立した形態からなっており、電子輸送性や正孔輸送性に優れた膜電子輸送層ETL150および正孔輸送層HTL140を別途の層で積んだ形態を示している。図4を参照すれば、図4は、有機薄膜層105として電子注入層EIL160、発光層130、正孔輸送層HTL140および正孔注入層HIL170が存在する4層型有機光電素子400を示した図面であり、前記正孔注入層HIL170は陽極として使用されるITOとの接合性を向上させることができる。図5を参照すれば、図5は、有機薄膜層105として電子注入層EIL160、電子輸送層ETL150、発光層130、正孔輸送層HTL140および正孔注入層HIL170のようなそれぞれ異なる機能を果たす5層が存在する5層型有機光電素子500を示した図面であり、前記有機光電素子500は、電子注入層EIL160を別途に形成して低電圧化に効果的である。前記図1~図5において前記有機薄膜層105をなす電子輸送層ETL150、電子注入層EIL160、発光層130、230、正孔輸送層HTL140、正孔注入層HIL170およびこれらの組み合わせからなる群より選択されるいずれか一つは、前記有機光電子素子用化合物を含む。この時、前記有機光電子素子用化合物は、前記電子輸送層ETL150または電子注入層EIL160を含む電子輸送層ETL150に使用され得、その中でも電子輸送層ETLに含まれる場合、正孔阻止層図示せずを別途に形成する必要がないため、より単純化された構造の有機光電素子を提供することができるため好ましい。また、前記有機光電素子用化合物が発光層130、230内に含まれる場合、前記有機光電素子用化合物は燐光または蛍光ホストとして含まれ得、または蛍光青色ドーパントとして含まれ得る。上述した有機発光ダイオードは、基板に陽極を形成した後、真空蒸着法evaporation、スパッタリングsputtering、プラズマメッキおよびイオンメッキのような乾式成膜法、またはスピンコーティングspincoating、浸漬法dipping、流動コーティング法flowcoatingのような湿式成膜法などで有機薄膜層を形成した後、その上に陰極を形成して製造することができる。本発明のさらに他の実施形態によれば、前記有機光電素子を含む表示装置が提供される。以下の実施例を用いて本発明をより詳細に説明する。但し、これらの実施例は本発明を具体的に例示または説明するためのものに過ぎず、これらによって本発明が制限されてはならないことが理解されるであろう。有機光電子素子用化合物の製造実施例1:化学式A1で表される化合物の合成本発明の有機光電子素子用化合物のより具体的な例として、前記化学式A1で表される化合物を下記反応式1に示す4段階経路に従って合成した。第1段階:中間体生成物Aの合成1-アミノ-4-ブロモナフタレン25.0g112.6mmol、9-フェナントレンボロニックアシッド30.0g135.1mmolおよびテトラキストリフェニルホスフィンパラジウムPdPPh343.3g2.8mmolをトルエン750ml溶媒に溶かした後、炭酸カリウムK2CO331.1g225.1mmolを水250mlに溶解した溶液を添加して、85°Cで12時間反応させた。得られた反応物の水層を除去し、溶媒を減圧下で除去し、水とメタノールで洗浄した。得られた固体混合物をカラムを用いて分離し、乾燥させ、中間体生成物A31.0g収率:86の黄色固体を得た。第2段階:中間体生成物Bの合成中間体生成物A20.0g62.6mmol、マロン酸9.8g93.9mmolをオキシ塩化リンPOCl358mlの溶媒に溶かし、140°Cで4時間反応させた。得られた反応物を氷水中に入れた後に形成された固体をろ過し、水と飽和炭酸水素ナトリウム水溶液で洗浄した。得られた固体混合物をメタノールで洗浄した後、乾燥させて中間体生成物B13.0g収率:49の薄黄色固体を得た。第3段階:中間体生成物Cの合成中間体生成物B14.0g33.0mmol、9-フェナントレンボロニックアシッド8.1g36.3mmolおよびテトラキストリフェニルホスフィンパラジウムPdPPh341.2g1.0mmolをテトラヒドロフランTHF280ml溶媒に溶かした後、炭酸カリウムK2CO39.1g66.0mmolを水140mlに溶解した溶液を添加して、80°Cで12時間反応させた。得られた反応物の溶媒を減圧下で除去し、水とメタノールで洗浄した。その残留物をトルエンで再結晶し、析出した結晶をろ過により分離し、トルエンで洗浄した後、乾燥させて中間体生成物C14.9g収率:51の白色固体を得た。第4段階:化学式A1で表される化合物の合成中間体生成物C10.0g17.7mmol、8-4-4,4,5,5-テトラメチル-1,3,2-ジオキサボロラン-2-イルフェニルキノリン7.0g21.2mmolおよびテトラキストリフェニルホスフィンパラジウムPdPPh340.6g0.5mmolをテトラヒドロフランTHF200ml溶媒に溶かした後、炭酸カリウムK2CO34.9g35.3mmolを水100mlに溶解した溶液を添加して、90°Cで12時間反応させた。得られた反応物の溶媒を減圧下で除去し、水とメタノールで洗浄した。その残留物をトルエンで再結晶し、析出した結晶をろ過により分離し、トルエンで洗浄した後、乾燥させて、11.0g収率:85の白色固体を得た。計算値:734.88測定値:MSM1735.18実施例2:化学式B1で表される化合物の合成本発明の有機光電子素子用化合物のより具体的な例として、前記化学式B1で表される化合物を下記反応式2に示す2段階経路に従って合成した。第1段階:中間体生成物Dの合成中間体生成物C5.2g12.3mmol、8-4-4,4,5,5-テトラメチル-1,3,2-ジオキサボロラン-2-イルフェニルキノリン4.5g13.5mmolおよびテトラキストリフェニルホスフィンパラジウムPdPPh340.4g0.4mmolをテトラヒドロフランTHF100ml溶媒に溶かした後、炭酸カリウムK2CO33.4g24.5mmolを水50mlに溶解した溶液を添加して、80°Cで12時間反応させた。得られた反応物の溶媒を減圧下で除去し、水とメタノールで洗浄した。その残留物をトルエンで再結晶し、析出した結晶をろ過により分離し、トルエンで洗浄した後、乾燥させて中間体生成物C5.0g収率:69の白色固体を得た。第2段階:化学式B1で表される化合物の合成中間体生成物D5.0g8.4mmol、9-フェナントレンボロニックアシッド2.3g10.1mmolおよびテトラキストリフェニルホスフィンパラジウムPdPPh340.3g0.3mmolをテトラヒドロフランTHF100ml溶媒に溶かした後、炭酸カリウムK2CO32.3g16.9mmolを水50mlに溶解した溶液を添加して、90°Cで12時間反応させた。得られた反応物の溶媒を減圧下で除去し、水とメタノールで洗浄した。その残留物をトルエンで再結晶し、析出した結晶をろ過により分離し、トルエンで洗浄した後、乾燥させて、4.2g収率:68の白色固体を得た。計算値:734.88測定値:MSM1735.18実施例3:化学式C1で表される化合物の合成本発明の有機光電子素子用化合物のより具体的な例として、前記化学式C1で表される化合物を下記反応式3に示す3段階経路に従って合成した。第1段階:中間体生成物Eの合成1-アミノ-4-ブロモナフタレン15.0g67.5mmol、8-4-4,4,5,5-テトラメチル-1,3,2-ジオキサボロラン-2-イルフェニルキノリン24.6g74.3mmolおよびテトラキストリフェニルホスフィンパラジウムPdPPh342.0g1.7mmolをトルエン450ml溶媒に溶かした後、炭酸カリウムK2CO318.7g135.1mmolを水150mlに溶解した溶液を添加して、85°Cで12時間反応させた。得られた反応物の水層を除去し、溶媒を減圧下で除去し、水とメタノールで洗浄した。得られた固体混合物をカラムで分離した後、乾燥させて中間体生成物E15.5g収率:66の黄色固体を得た。第2段階:中間体生成物Fの合成中間体生成物E15.5g44.7mmol、マロン酸7.0g67.1mmolをオキシ塩化リンPOCl341mlの溶媒に溶かした後、140°Cで4時間反応させた。得られた反応物を氷水中に入れた後に形成された固体をろ過し、水と炭酸水素ナトリウム飽和水溶液で洗浄した。得られた固体混合物をメタノールで洗浄した後、乾燥させて中間体生成物F5.0g収率:25の薄黄色固体を得た。第3段階:化学式C1で表される化合物の合成中間体生成物F2.2g4.9mmol、9-フェナントレンボロニックアシッド2.4g10.7mmolおよびテトラキストリフェニルホスフィンパラジウムPdPPh340.3g0.2mmolをテトラヒドロフランTHF60ml溶媒に溶かした後、炭酸カリウムK2CO32.7g19.5mmolを水20mlに溶解した溶液を添加して、90°Cで12時間反応させた。得られた反応物の溶媒を減圧下で除去し、水とメタノールで洗浄した。その残留物をトルエンで再結晶し、析出した結晶をろ過により分離し、トルエンで洗浄した後、乾燥させて、2.8g収率:78の白色固体を得た。計算値:734.88測定値:MSM1735.18実施例4:化学式A2で表される化合物の合成本発明の有機光電子素子用化合物のより具体的な例として、前記化学式A2で表される化合物を下記反応式4に従って合成した。中間体生成物C10g17.7mmol、6-4-4,4,5,5-テトラメチル-1,3,2-ジオキサボロラン-2-イルフェニルフェナントリジン8.1g21.2mmolおよびテトラキストリフェニルホスフィンパラジウムPdPPh340.6g0.5mmolをテトラヒドロフランTHF200ml溶媒に溶かした後、炭酸カリウムK2CO34.9g35.3mmolを水100mlに溶解した溶液を添加して、90°Cで12時間反応させた。得られた反応物の溶媒を減圧下で除去し、水とメタノールで洗浄した。その残留物をトルエンで再結晶し、析出した結晶をろ過により分離し、トルエンで洗浄した後、乾燥させて、11.0g収率:79の白色固体を得た。計算値:784.94測定値:MSM1785.29実施例5:化学式B2で表される化合物の合成本発明の有機光電子素子用化合物のより具体的な例として、前記化学式B2で表される化合物を下記反応式5に示す2段階経路に従って合成した。第1段階:中間体生成物Gの合成中間体生成物C11.0g25.9mmol、6-4-4,4,5,5-テトラメチル-1,3,2-ジオキサボロラン-2-イルフェニルフェナントリジン10.9g28.5mmolおよびテトラキストリフェニルホスフィンパラジウムPdPPh340.9g0.8mmolをテトラヒドロフランTHF220ml溶媒に溶かした後、炭酸カリウムK2CO37.2g51.9mmolを水110mlに溶解した溶液を添加して、80°Cで12時間反応させた。得られた反応物の水層を除去し、溶媒を減圧下で除去し、水とメタノールで洗浄した。その残留物をトルエンで再結晶し、析出した結晶をろ過により分離し、トルエンで洗浄した後、乾燥させて、13.69g収率:82の薄黄色固体を得た。第2段階:化学式B2で表される化合物の合成中間体生成物G13.0g20.2mmol、9-フェナントレンボロニックアシッド5.4g24.3mmolおよびテトラキストリフェニルホスフィンパラジウムPdPPh340.7g0.6mmolをトルエン390mLとテトラヒドロフランTHF260ml溶媒に溶かした後、炭酸カリウムK2CO35.6g40.4mmolを水20mlに溶解した溶液を添加して、90°Cで12時間反応させた。得られた反応物の溶媒を減圧下で除去し、水とメタノールで洗浄した。その残留物をトルエンで再結晶し、析出した結晶をろ過により分離し、トルエンで洗浄した後、乾燥させて、13.1g収率:83の白色固体を得た。計算値:784.94測定値:MSM1785.29実施例6:化学式A3で表される化合物の合成本発明の有機光電子素子用化合物のより具体的な例として、前記化学式A3で表される化合物を下記反応式6に示す1段階経路に従って合成した。中間体生成物C16.0g28.3mmol、4-ピリンジンボロニックアシッド4.2g33.9mmolおよびテトラキストリフェニルホスフィンパラジウムPdPPh341.0g0.9mmolをテトラヒドロフランTHF320ml溶媒に溶かした後、炭酸カリウムK2CO37.8g56.5mmolを水160mlに溶解した溶液を添加して、90°Cで12時間反応させた。得られた反応物の溶媒を減圧下で除去し、水とメタノールで洗浄した。その残留物をトルエンで再結晶し、析出した結晶をろ過により分離し、トルエンで洗浄した後、乾燥させて、13.0g収率:75の白色固体を得た。計算値:608.73測定値:MSM1609.23実施例7:化学式C2で表される化合物の合成本発明の有機光電子素子用化合物のより具体的な例として、前記化学式C2で表される化合物を下記反応式7に示す2段階経路に従って合成した。第1段階:中間体生成物Hの合成1-アミノ-4-ブロモナフタレン50.0g225.1mmol、マロン酸35.1g337.7mmolをオキシ塩化リンPOCl3345mlの溶媒に溶かした後、140°Cで4時間反応させた。得られた反応物を氷水中に入れた後に形成された固体をろ過し、水と炭酸水素ナトリウム飽和水溶液で洗浄した。収得した固体混合物をメタノールで洗浄した後、乾燥させて中間体生成物H16.6g収率:23の薄黄色固体を得た。第2段階:化学式C2で表される化合物の合成中間体生成物H8.0g24.5mmol、9-フェナントレンボロニックアシッド19.6g88.1mmolおよびテトラキストリフェニルホスフィンパラジウムPdPPh342.1g1.8mmolをテトラヒドロフランTHF240ml溶媒に溶かした後、炭酸カリウムK2CO320.3g146.8mmolを水120mlに溶解した溶液を添加して、90°Cで12時間反応させた。得られた反応物の溶媒を減圧下で除去し、水とメタノールで洗浄した。その残留物をトルエンで再結晶し、析出した結晶をろ過により分離し、トルエンで洗浄した後、乾燥させて、12.0g収率:69の白色固体を得た。計算値:707.86測定値:MSM1708.26実施例8:化学式C3で表される化合物の合成本発明の有機光電子素子用化合物のより具体的な例として、前記化学式C3で表される化合物を下記反応式8に示す3段階経路に従って合成した。第1段階:中間体生成物Iの合成1-アミノ-4-ブロモナフタレン30.0g135.1mmol、2-4-4,4,5,5-テトラメチル-1,3,2-ジオキサボロラン-2-イルフェニルピリジン41.8g148.6mmolおよびテトラキストリフェニルホスフィンパラジウムPdPPh343.9g3.4mmolをトルエン900ml溶媒に溶かした後、炭酸カリウムK2CO337.3g270.2mmolを水300mlに溶解した溶液を添加して、85°Cで12時間反応させた。得られた反応物の水層を除去し、溶媒を減圧下で除去し、水とメタノールで洗浄した。得られた固体混合物をカラムで分離した後、乾燥させて中間体生成物I24.9g収率:62の黄色固体を得た。第2段階:中間体生成物Jの合成中間体生成物I24.9g84.1mmol、マロン酸13.1g126.2mmolをオキシ塩化リンPOCl338mlの溶媒に溶かした後、140°Cで4時間反応させた。得られた反応物を氷水中に入れた後に形成された固体をろ過し、水と炭酸水素ナトリウム飽和水溶液で洗浄した。得られた固体混合物をメタノールで洗浄した後、乾燥させて中間体生成物J5.6g収率:17の薄黄色固体を得た。第3段階:化学式C3で表される化合物の合成中間体生成物J5.5g13.7mmol、9-フェナントレンボロニックアシッド6.7g30.2mmolおよびテトラキストリフェニルホスフィンパラジウムPdPPh340.8g0.1mmolをテトラヒドロフランTHF110ml溶媒に溶かした後、炭酸カリウムK2CO37.6g54.8mmolを水55mlに溶解した溶液を添加して、90°Cで12時間反応させた。得られた反応物の溶媒を減圧下で除去し、水とメタノールで洗浄した。その残留物をトルエンで再結晶し、析出した結晶をろ過により分離し、トルエンで洗浄した後、乾燥させて、6.0g収率:64の白色固体を得た。計算値:684.82測定値:MSM1685.25実施例9:化学式A4で表される化合物の合成本発明の有機光電子素子用化合物のより具体的な例として、前記化学式A4で表される化合物を下記反応式9の経路に従って合成した。中間体生成物C14.9g26.3mmol、6-4-4,4,5,5-テトラメチル-1,3,2-ジオキサボロラン-2-イルフェニルピリジン8.9g31.6mmolおよびテトラキストリフェニルホスフィンパラジウムPdPPh340.9g0.8mmolをテトラヒドロフランTHF300ml溶媒に溶かした後、炭酸カリウムK2CO37.3g52.6mmolを水150mlに溶解した溶液を添加して、90°Cで12時間反応させた。得られた反応物の溶媒を減圧下で除去し、水とメタノールで洗浄した。その残留物をトルエンで再結晶し、析出した結晶をろ過により分離し、トルエンで洗浄した後、乾燥させて化合物13.9g収率:77の白色固体を得た。計算値:684.82測定値:MSM1685.25実施例10:化学式B3で表される化合物の合成本発明の有機光電子素子用化合物のより具体的な例として、前記化学式B3で表される化合物を下記反応式10に示す2段階経路に従って合成した。第1段階:中間体生成物Kの合成中間体生成物C14.0g32.9mmol、6-4-4,4,5,5-テトラメチル-1,3,2-ジオキサボロラン-2-イルフェニルピリジン10.2g36.3mmolおよびテトラキストリフェニルホスフィンパラジウムPdPPh341.1g1.0mmolをテトラヒドロフランTHF280ml溶媒に溶かした後、炭酸カリウムK2CO39.1g66.0mmolを水140mlに溶解した溶液を添加して、80°Cで12時間反応させた。得られた反応物の水層を除去し、溶媒を減圧下で除去し、水とメタノールで洗浄した。その残留物をトルエンで再結晶し、析出した結晶をろ過により分離し、トルエンで洗浄した後、乾燥させて、9.7g収率:54の薄黄色固体を得た。第2段階:化学式B3で表される化合物の合成中間体生成物K9.7g17.8mmol、9-フェナントレンボロニックアシッド5.4g21.4mmolおよびテトラキストリフェニルホスフィンパラジウムPdPPh340.6g0.5mmolをテトラヒドロフランTHF380ml溶媒に溶かした後、炭酸カリウムK2CO34.9g35.6mmolを水95mlに溶解した溶液を添加して、90°Cで12時間反応させた。得られた反応物の溶媒を減圧下で除去し、水とメタノールで洗浄した。その残留物をトルエンで再結晶し、析出した結晶をろ過により分離し、トルエンで洗浄した後、乾燥させて、10.0g収率:82の白色固体を得た。計算値:684.82測定値:MSM1685.25有機発光ダイオードの製造実施例11陽極としてはITOを1000Åの厚さで使用し、陰極としてはアルミニウムAlを1000Åの厚さで使用した。具体的に、陽極は15Ω/cm2の面抵抗値を有するITOガラス基板を50mm×50mm×0.7mmの大きさに切断し、アセトンとイソプロピルアルコールと純水中でそれぞれ5分間超音波洗浄した後、30分間UVオゾン洗浄し、製造した。前記ガラス基板表面に、正孔注入層HILとしてN1,N1-ビフェニル-4,4-ジイルビスN1-ナフタレン-2-イル-N4,N4-ジフェニルベンゼン-1,4-ジアミン65nmを蒸着した。次に、正孔輸送層HTLとしてN,N-ジ1-ナフチル-N,N-ジフェニルベンジジン40nmを蒸着した。発光層として、4のN,N,N,N-テトラキス3,4-ジメチルフェニルクリセン-6,12-ジアミンおよび96の9-3-ナフタレン-1-イルフェニル-10-ナフタレン-2-イルアントラセンを25nmの厚さに蒸着した。次に、電子輸送層ETLとして前記実施例1で得られた化合物を30nmの厚さに蒸着した。前記電子輸送層ETLの表面に、電子注入層EILとして、Liqを0.5nmの厚さに真空蒸着し、Alを100nmの厚さに真空蒸着し、Liq/Al電極を形成した。実施例12電子輸送層ETLとして、実施例1で得られた化合物の代わりに、実施例3で得られた化合物を使用したことを除いては、前記実施例11と同様な手順に従って有機発光ダイオードを製作した。実施例13電子輸送層ETLとして、実施例1で得られた化合物の代わりに、実施例5で得られた化合物を使用したことを除いては、前記実施例11と同様な手順に従って有機発光ダイオードを製作した。実施例14電子輸送層ETLとして、実施例1で得られた化合物の代わりに、実施例7で得られた化合物を使用したことを除いては、前記実施例11と同様な手順に従って有機発光ダイオードを製作した。実施例15電子輸送層ETLとして、実施例1で得られた化合物の代わりに、実施例8で得られた化合物を使用したことを除いては、前記実施例11と同様な手順に従って有機発光ダイオードを製作した。実施例16電子輸送層ETLとして、実施例1で得られた化合物の代わりに、実施例9で得られた化合物を使用したことを除いては、前記実施例11と同様な手順に従って有機発光ダイオードを製作した。実施例17電子輸送層ETLとして、実施例1で得られた化合物の代わりに、実施例10で得られた化合物を使用したことを除いては、前記実施例11と同様な手順に従って有機発光ダイオードを製作した。実施例18電子輸送層ETLとして、実施例1で得られた化合物およびLiqを1:1に蒸着して使用したことを除いては、前記実施例11と同様な手順に従って有機発光ダイオードを製作した。実施例19電子輸送層ETLとして、実施例3で得られた化合物およびLiqを1:1に蒸着して使用したことを除いては、前記実施例11と同様な手順に従って有機発光ダイオードを製作した。実施例20電子輸送層ETLとして、実施例5で得られた化合物およびLiqを1:1に蒸着して使用したことを除いては、前記実施例11と同様な手順に従って有機発光ダイオードを製作した。実施例21電子輸送層ETLとして、実施例7で得られた化合物およびLiqを1:1に蒸着して使用したことを除いては、前記実施例11と同様な手順に従って有機発光ダイオードを製作した。実施例22電子輸送層ETLとして、実施例8で得られた化合物およびLiqを1:1に蒸着して使用したことを除いては、前記実施例11と同様な手順に従って有機発光ダイオードを製作した。実施例23電子輸送層ETLとして、実施例9で得られた化合物およびLiqを1:1に蒸着して使用したことを除いては、前記実施例11と同様な手順に従って有機発光ダイオードを製作した。実施例24電子輸送層ETLとして、実施例10で得られた化合物およびLiqを1:1に蒸着して使用したことを除いては、前記実施例11と同様な手順に従って有機発光ダイオードを製作した。比較例1電子輸送層ETLとして、実施例1で得られた化合物の代わりに、下記化学式3の化合物を使用したことを除いては、前記実施例11と同様な手順に従って有機発光ダイオードを製作した。比較例2電子輸送層ETLとして、実施例1で得られた化合物の代わりに、前記化学式3の化合物を使用したことを除いては、前記実施例18と同一な手順に従って有機発光ダイオードを製作した。有機発光素子の性能測定実験例前記実施例13、15、16、17、20、23、比較例1および2で製造されたそれぞれの有機発光ダイオードに対して電圧による電流密度の変化、輝度の変化および発光効率を測定した。具体的な測定方法は次の通りであり、その結果は下記表1に示した。1電圧変化による電流密度の変化の測定製造された有機発光ダイオードに対し、電圧を0Vから10Vまで上昇させ、電流-電圧計Keithley2400を利用して単位素子に流れる電流値を測定した。次に、測定された電流値を面積で割って、その結果を得た。2電圧変化による輝度の変化の測定製造された有機発光ダイオードに対し、電圧を0Vから10Vまで上昇させ、輝度計MinoltaCs-1000Aを利用してその時の輝度を測定して結果を得た。3発光効率の測定前記1および2から測定された輝度と電流密度および電圧を利用して同一の明るさ1000cd/m2の電流効率cd/Aおよび電力効率lm/Wを計算した。前記表1から、本発明の実施例13、15、16および17の有機発光ダイオードは、比較例1に比べて、駆動電圧が低く、発光効率および電力効率に優れていることが分かった。また、実施例20および23の有機発光ダイオードは、比較例2に比べて、駆動電圧は低く、発光効率および電力効率に優れていることが分かった。本発明は前記実施例に限定されるものではなく、当業者によって特許請求の範囲の精神および技術的範囲に含まれる多様な変形および等価の形態で製造され得る。したがって、上記の実施例は例示的なものであり、本発明をいかようにも限定するものではないことを理解しなければならない。"